(57)【要約】【課題】本発明は、上層に表面単板と、中間層に幅方向に沿って長手方向に多数個の隙間を配設した芯材と、下層に弾力性に優れた独立気泡のクッション材との三層構造によって、体育館等のコンクリートスラブ床面等に直接敷設する衝撃吸収に優れた衝撃吸収床材を提供する。【解決手段】本発明の衝撃吸収床材は、上層にブナ、ナラ、カバ等の広葉樹の無垢材からなる表面単板厚を３．０ｍｍとした表面単板１と、中間層にスギ等の針葉樹の無垢材からなり、幅方向に沿って長手方向に多数個の隙間を配設した芯材厚を１０．０ｍｍとした芯材２と、下層に弾力性に優れた独立気泡のクッション材厚を５．０ｍｍとしたクッション材３との三層構造に構成して製品厚を１８．０ｍｍとして成る。【選択図】図１
2011226060.tif 000002
【特許請求の範囲】
【請求項１】
上層にブナ、ナラ、カバ等の広葉樹の無垢材からなる表面単板厚を３．０ｍｍとした表面単板と、中間層にスギ等の針葉樹の無垢材からなり、材軸を前記表面単板の材軸と交差する方向として広幅の針葉樹矩板が前記表面単板に並列突き合わせ接合されて成り、前記針葉樹矩板に所要ピッチで切削加工された溝から成る多数個の隙間を配設し、芯材厚を１０．０ｍｍとした芯材と、下層に弾力性に優れた独立気泡のクッション材厚を５．０ｍｍとしたクッション材との三層構造に構成して製品厚を１８．０ｍｍとして成ることを特徴とする衝撃吸収床材。
【発明の詳細な説明】
【技術分野】
【０００１】
本発明は、体育館床に鋼製床組を行わずモルタル面に直接貼りしても衝撃吸収性に優れる衝撃吸収床材に関する。
【背景技術】
【０００２】
従来、無垢材によるフローリングで、材軸を長手方向としたものでは、木表側に幅反り（谷反り）するため、木裏側に所要の縦溝を設けて幅反りを防ぐ技術が知られている。
そこで、フローリング施工後の湿度や温度の差等の環境の変化による反りが発生することがなく、施工性及び歩留まりが良く経済的な無垢の木材を素材としたフローリング材が知られている（特許文献１を参照）。
この公知技術は、無垢の木材を加工して形成された床板部と、該床板部の外周に設けられた雌雄の嵌合部と、前記床板部の裏面にその幅方向に沿って任意の間隔をもって設けられた複数の凹溝と、前記床板部の裏面に設けたクッション材とから構成されたフローリング材である。
このフローリング材は、フローリング施工後の湿度や温度の差等の環境の変化による反りが発生することがなく、施工性及び歩留まりが良く、かつ床板部の裏面にクッション材を設けたものであるが、体育館等のモルタル面での衝撃吸収性については何ら工夫されていない。
【０００３】
また、防音性能および剛性を低下させることなく、歩行感のよい防音床材が知られている（特許文献２を参照）。
この公知技術は、裏面に、床材幅方向に沿って延びる複数の溝が床材長手方向に並んで形成された木質基板と、該木質基板の裏面に表面にて貼着され、前記表面に床材長手方向に沿って延びる複数の溝が床材幅方向に並んで形成された第１緩衝材と、該第１緩衝材の裏面に貼着され、前記第１緩衝材よりも硬度の低い第２緩衝材とを備える防音床材が知られている（特許文献２を参照）。
この防音床材は、木質基板の溝と第１緩衝材の溝とが互いに直交しているので、防音床材の剛性の低下が抑制されると共に、木質基板と第１緩衝材とが接する部分は均一となり、防音床材の沈み込みが小さくなるので歩行感がよいものであるが、体育館等のモルタル面での衝撃吸収性については何ら工夫されていない。
【先行技術文献】
【特許文献】
【０００４】
【特許文献１】実用新案登録第３０７１８３６号公報
【特許文献２】特開２００８−７５３３０号公報
【発明の概要】
【発明が解決しようとする課題】
【０００５】
本発明は、上層に表面単板と、中間層に幅方向に沿って長手方向に多数個の隙間を配設した芯材と、下層に弾力性に優れた独立気泡のクッション材との三層構造によって、体育館等のコンクリートスラブ床面等に直接敷設する衝撃吸収に優れた衝撃吸収床材を提供することを目的とする。
【課題を解決するための手段】
【０００６】
本発明の衝撃吸収床材は、上層にブナ、ナラ、カバ等の広葉樹の無垢材からなる表面単板と、中間層にスギ等の針葉樹の無垢材からなり、幅方向に沿って長手方向に多数個の隙間を配設した芯材と、下層に弾力性に優れた独立気泡のクッション材との三層構造に構成して成るものである。
前記芯材は、材軸を前記表面単板の材軸と交差する方向として広幅の針葉樹矩板が前記表面単板に並列突き合わせ接合されて成り、前記隙間が前記針葉樹矩板に所要ピッチで切削加工された溝から成るものである。
本発明の衝撃吸収床材は、表面単板厚を３．０ｍｍ、芯材厚を１０．０ｍｍ、クッション材厚を５．０ｍｍとし、製品厚を１８．０ｍｍとしたものである。
【発明の効果】
【０００７】
本発明の衝撃吸収床材は、上層にブナ、ナラ、カバ等の広葉樹の無垢材からなる表面単板と、中間層にスギ等の針葉樹の無垢材からなり、幅方向に沿って長手方向に多数個の隙間を配設した芯材と、下層に弾力性に優れた独立気泡のクッション材との三層構造に構成して成るものであるから、体育館床に鋼製床組を行わずモルタル面に直接貼りしても衝撃吸収性に優れており、コンクリートスラブなどへの施工では、弾力性に優れた独立気泡のクッション材による不陸への馴染みに加えて衝撃吸収性の向上により直張用の衝撃吸収床材として極めて有用である。
芯材として、短冊板に代えて広幅の無垢材による針葉樹矩板をその材軸を表面単板の材軸と交差して並列突き合わせ接合したものであるから、接合コストが低減される上、隙間の形成がカッターによる溝加工を行うものであるから、配設コストの低減とともに、針葉樹矩板自体の幅反りを解消したものであり、この状態の針葉樹矩板の上面に接合された表面単板も幅反りが防止され、経時変化の少ない安定した品質の衝撃吸収床材が提供できる。
【図面の簡単な説明】
【０００８】
【図１】本発明の衝撃吸収床材の一部を破断して示す斜視図である。
【図２】本発明の衝撃吸収床材の長さ方向を一部省略し、一部を破断して示す平面図である。
【図３】本発明の衝撃吸収床材の正面図である。
【図４】衝撃吸収性試験（JIS A 6519準拠）の試験装置の概要図である。
【発明を実施するための形態】
【０００９】
本発明の衝撃吸収床材の一実施例を添付図面に基づいて、以下に説明する。
図１に示すように、本発明の衝撃吸収床材は、上層にブナ、ナラ、カバ等の広葉樹の無垢材からなる表面単板１と、中間層にスギ等の針葉樹の無垢材からなり、幅方向に沿って長手方向に多数個の隙間を配設した芯材２と、下層に弾力性に優れた独立気泡のクッション材３との三層構造に構成して成る。
前記表面単板１は、材軸を長手方向に向け、材種はブナ、ナラ、カバ等の広葉樹の無垢材である厚挽単板であり、塗装仕上げのものから無塗装のもの、そのほか、着色したものなども含まれる。
前記芯材２は、スギ等の針葉樹の無垢材からなるが、間伐材も使用される。
前記クッション材３は、弾力性に優れた独立気泡の発泡体から成り、株式会社タイセイのカルプ材Ｔ−６０（商品名）等を使用する。
【００１０】
更に詳細に説明すると、図２に示すように、その構成は総幅Ｗ、総長Ｌで材軸を総長Ｌ方向とする広葉樹（ブナ、ナラ、カバ等）の無垢材である厚挽単板による表面単板１と、該表面単板１に接着剤で接合され、材軸方向を表面単板１と交差する方向とした針葉樹の無垢材で、長さ寸法が総幅Ｗと同寸法で、幅寸法Ｈが広幅で総長Ｌ方向の寸法で、材高として総長Ｌ方向に突き合わせ配列接合される芯材２と、該芯材２の下面に接着剤で接合されるクッション材３とから成り、図３に示すような三層構造である。
そして、前記表面単板１に接着された芯材２には、総幅Ｗに沿って図２に示すように、前記芯材２を貫通しない深さで、溝幅をｔとする溝４が間隔寸法をｈとして総長Ｌ方向に向けて多数個切削加工され、然る後に前記芯材２の上面に接着剤で化粧単板１が接合される。
また、実表面幅、板厚、実表面長は、各種の寸法が選択され得る。
なお、接着剤や塗料は有害な揮発物質が出ないものを使用することは勿論である。
【００１１】
このようにして総幅Ｗ、総長Ｌの板状直方体が所要数製造されるが、さらに、図２の左方側縁５と総長Ｌ方向（長手方向）の下方木口６とが凸刃を備えた雄型フライスカッター（図外）で加工され、さね接ぎ接手として凹条７が形成され、右方側縁８と総長Ｌ方向の上方木口９とが凹刃を備えた雌型フライスカッター（図外）で加工されて前記凹条７にさね接ぎされる凸条１０が形成されて衝撃吸収床材が製造される。
【００１２】
このようにして製作されてなる衝撃吸収床材の衝撃吸収性試験を行った。
図４に示すように、衝撃吸収性試験（JIS A 6519準拠）は、コンクリート床上に置いた試験体１１の上面にゴム板１２を敷き、電磁石１３により鋼製フレーム１４に固定した質量３．８５ｋｇの鋼製ヘッド１５のおもり１６を、高さ２００ｍｍの位置から自由落下させ、試験体１１に衝突したときの加速度計１７の加速度を測定した。なお、番号１８は支持台である。
【００１３】
【表１】
2011226060.tif 000003
各試験体Ａ〜Ｅは、製品厚、カルプ厚（クッション材）が異なる５種類の複合２種フローリング（表面単板：ナラ、芯材：スギ）である。それぞれの試験体から長さ３０ｃｍの試験片を３片切り出し、試験は試験片１片を設置して実施し、１試験片につき繰り返しは３回行った。
【００１４】
【表２】
2011226060.tif 000004
試験結果を表２に示す。
試験体ＢのカルプＴ−６０の５．０ｍｍ厚使用が、衝撃加速度（Ｇ）１００Ｇ以下の硬さを実現した。なお、試験体Ｄの黒２層、試験体Ｅの黒４層も１００Ｇ以下であるが、素材が柔らかく、沈み込みが大きいため製品として不採用とした。
【００１５】
本発明の衝撃吸収床材は、ブナ、ナラ、カバ等の広葉樹の省資源的利用と、スギ等の針葉樹の小径木間間伐の有効利用の上で、弾力性に優れた独立気泡のクッション材を使用したものであるから、フローリング製造業界にとって極めて有用である。
【符号の説明】
【００１６】
１  表面単板
２  芯材
３  クッション材
４  溝
５  左方側縁
６  下方木口
７  凹条
８  右方側縁
９  上方木口
１０  凸条
１１  試験体
１２  ゴム板
１３  電磁石
１４  鋼製フレーム
１５  鋼製ヘッド
１６  おもり
１７  加速度計
１８  支持台
Ｈ  幅寸法
ｈ  間隔寸法
Ｌ  総長
ｔ  溝幅
Ｗ  総幅
【図１】
2011226060.tif 000005
【図２】
2011226060.tif 000006
【図３】
2011226060.tif 000007
【図４】
2011226060.tif 000008